(57)【要約】【課題】加工性とゴム特性を高次元でバランスさせることができるシリカ配合のゴム組成物を提供する。【解決手段】ジエン系ゴム成分１００重量部に対し、シリカを２０〜１２０重量部を含有してなるゴム組成物において、必須成分として、（Ａ）〜（Ｃ）成分を含有する。（Ａ）：一般式（１）で表される有機シラン化合物。Ｒ１ｍ（Ｒ２Ｏ）ｎＳｉ  ・・・（１）（式（１）中、ｍ、ｎは整数で、ｍ＋ｎ＝４である。Ｒ１は炭素数５〜２０のアルキル基、Ｒ２は炭素数１〜３のアルキル基である。）、（Ｂ）：高級脂肪酸金属塩、（Ｃ）：シランカップリング剤。【選択図】なし【特許請求の範囲】
【請求項１】
ジエン系ゴム成分１００重量部に対し、シリカを２０〜１２０重量部を含有してなるゴム組成物において、必須成分として下記（Ａ）〜（Ｃ）成分を含有する
ことを特徴とするゴム組成物。
（Ａ）：一般式（１）で表される有機シラン化合物。
Ｒ１ｍ（Ｒ２Ｏ）ｎＳｉ  ・・・（１）
（式（１）中、ｍ、ｎは整数で、ｍ＋ｎ＝４である。Ｒ１は炭素数５〜２０のアルキル基、Ｒ２は炭素数１〜３のアルキル基である。）
（Ｂ）：高級脂肪酸金属塩。
（Ｃ）：シランカップリング剤。
【請求項２】
前記ゴム成分１００重量部に対し、前記（Ａ）成分を０．５〜１０重量部、前記（Ｂ）成分０．２〜６重量部、及び前記（Ｃ）成分を前記シリカ重量に対して２〜２０重量％含んでなる
ことを特徴とする請求項１に記載のゴム組成物。
【請求項３】
前記（Ｃ）成分が分子内にスルフィド結合を有する化合物からなる
ことを特徴とする請求項１又は２に記載のゴム組成物。
【発明の詳細な説明】
【技術分野】
【０００１】
本発明は、ゴム組成物に関し、より詳しくは、シリカ配合のゴム組成物であって、加工性を改善するとともに、シリカの分散性を向上し転がり抵抗性などのゴム特性を改良したゴム組成物に関する。
【背景技術】
【０００２】
例えば、空気入りタイヤのトレッドに用いられるゴム組成物は、低燃費性の市場ニーズから転がり抵抗性の低減要求が強く、また安全性の面からの湿潤路面での制動性能や操縦安定性（ウェット性能）の向上が求められ、さらに耐久性、経済性の点で優れた耐摩耗性が求められている。
【０００３】
このようなゴム組成物は、上記転がり抵抗特性とウェット性能とのバランスが得られやすいシリカを補強剤に配合したゴム組成物が、カーボンブラックを補強剤とするゴム組成物に代えて使用されるようになっている。
【０００４】
ところが、シリカは、親水性を有し、表面が極性の高いシラノール基に覆われているため強い自己凝集性を持ち、ゴム組成物の粘度を上昇させたり、ゴム中への分散が容易でなく分散不良を起こし、後工程での加工性やゴム特性を低下させるという欠点がある。
【０００５】
そこで、シランカップリング剤を添加することにより、シリカとポリマーとの親和性を高めてシリカの分散性を向上することが行われているが、それでもシリカ配合は粘度が高くゴムの混練時間を長くしたり混合ステップ数を多くし、またその後の押出工程などでも厳重な工程管理を必要として加工費用の増大につながるものとなっている。これらシランカップリング剤の改良も多数提案されているが、その効果は十分満足できるとは言えない（例えば、特許文献１、２）。
【０００６】
このため、シリカ配合に素練促進剤や軟化剤、脂肪酸金属塩などの加工助剤を添加することが一般に行われており、脂肪酸金属塩として脂肪酸亜鉛や脂肪酸カリウムなどを使用することが提案されている（特許文献３）。
【０００７】
しかしながら、加工助剤の使用は、粘度低減の効果は大きく加工性には優れるものの、ゴム硬度やモジュラスの低下を招くという欠点があり、製品の性能に大きく影響するものとなって上記のタイヤ性能を十分に引き出せないという問題があり、加工性とゴム特性との両立が不十分となる。
【特許文献１】特開２０００−３３６２０９号公報
【特許文献２】特開２００５−２０６５号公報
【特許文献３】特開２００１−２３３９９７号公報
【発明の開示】
【発明が解決しようとする課題】
【０００８】
本発明は、上記の点に鑑みてなしたものであり、シリカ配合の粘度を適正にして加工性を改善し、かつシリカ分散性を優れたものとして転がり抵抗性や耐摩耗性などを向上することができる、加工性とゴム特性を高次元でバランスさせることができるシリカ配合のゴム組成物を提供することを目的とする。
【課題を解決するための手段】
【０００９】
本発明者は、上記課題を解決すべく鋭意検討を行った結果、シリカとシランカップリング剤及び加工助剤を含む配合において、加工助剤として高級脂肪酸金属塩を含み、かつシリカとポリマーとの反応を促進し得る特定の有機シラン化合物を用いることにより、上記課題を解決できることを見出し本発明に到達した。
【００１０】
すなわち、本発明にかかるゴム配合組成物は、ジエン系ゴム成分１００重量部に対し、シリカを２０〜１２０重量部を含有してなるゴム組成物において、必須成分として下記（Ａ）〜（Ｃ）成分を含有することを特徴とするゴム組成物である。 
（Ａ）：一般式（１）で表される有機シラン化合物。 
Ｒ１ｍ（Ｒ２Ｏ）ｎＳｉ  ・・・（１）
（式（１）中、ｍ、ｎは整数で、ｍ＋ｎ＝４である。Ｒ１は炭素数５〜２０のアルキル基、Ｒ２は炭素数１〜３のアルキル基である。）
（Ｂ）：高級脂肪酸金属塩。 
（Ｃ）：シランカップリング剤。 
本発明のゴム組成物においては、前記ゴム成分１００重量部に対し、前記（Ａ）成分を０．５〜１０重量部、前記（Ｂ）成分０．２〜６重量部、及び前記（Ｃ）成分を前記シリカ重量に対して２〜２０重量％含んでなることが好ましい。
【００１１】
また、前記（Ｃ）成分が分子内にスルフィド結合を有する化合物からなるシランカップリング剤であることがより好ましい。
【発明の効果】
【００１２】
本発明のゴム組成物によれば、高級脂肪酸金属塩がシリカ配合の粘度低下に作用し加工性を改善するとともに、長鎖構造を有する有機シラン化合物がシランカップリング剤との併用によりシリカの分散性を向上することで、その相乗効果によりシリカ配合の加工性とゴム特性とを高次元でバランスよく向上させることができる。
【発明を実施するための最良の形態】
【００１３】
以下、本発明の実施の形態について説明する。
【００１４】
本発明のゴム組成物は、ゴム成分として、ジエン系ゴムが使用される。ジエン系ゴムとは、リブドスモークドシート（ＲＳＳ＃１〜３）などの天然ゴム（ＮＲ）及びジエン系合成ゴムからなる。
【００１５】
ジエン系合成ゴムとしては、スチレンブタジエンゴム（ＳＢＲ）、ポリブタジエンゴム（ＢＲ）、ポリイソプレンゴム（ＩＲ）、エチレンプロピレンジエンゴム（ＥＰＤＭ）、クロロプレンゴム（ＣＲ）、アクリロニトリルブタジエンゴム（ＮＢＲ）などが挙げられる。これらジエン系ゴムは、単独使用でも２種類以上のブレンド使用でもよい。
【００１６】
上記ジエン系合成ゴムとしては、その分子量やミクロ構造などは特に制限されない。例えば、ＳＢＲの場合、その重合方法やスチレン量、ビニル含量などのミクロ構造、分子量、或いは水酸基やアミノ基等の官能基による末端変性の有無などにより制限されることはない。タイヤトレッドに用いる場合は、強度や低発熱性、耐摩耗性、加工性等に優れる従来よりトレッド用に用いられる溶液重合或いは乳化重合により得られるＳＢＲの中から選択し使用することが好ましく、またスタッドレスタイヤ用には低温特性の良いＢＲとのブレンド使用が好ましい。
【００１７】
本発明のゴム組成物に使用されるシリカとしては、例えば湿式シリカ（含水ケイ酸），乾式シリカ（無水ケイ酸），ケイ酸カルシウム，ケイ酸アルミニウム等が挙げられるが、中でも破壊特性の改良効果並びに低転がり抵抗特性とウェット性能の両立効果が良好である湿式シリカが好ましく、また生産性に優れる点からも好ましい。
【００１８】
上記シリカは、窒素吸着比表面積（ＢＥＴ）が１００〜３００ｍ２／ｇ、ＤＢＰ吸油量が１５０〜３００ｍｌ／１００ｇにあるものが好ましく、ＢＥＴが１００ｍ２／ｇ未満であるとシリカの補強効果が得られにくくなり、３００ｍ２／ｇを超えるとシリカの分散性が著しく低下し、加工性（混合、押出性）が悪化する傾向にある。また、ＤＢＰ吸油量を１５０〜３００ｍｌ／１００ｇとすることで分散性を良好に維持することができる。このようなシリカとしては、東ソーシリカ工業（株）のニップシールＡＱ、ＶＮ３、トクヤマ（株）のトクシールＵＲ、Ｕ−１３、デグサ社製のウルトラジルＶＮ３などの市販品が使用できる。なお、シリカのＢＥＴはＩＳＯ  ５７９４に記載のＢＥＴ法に、ＤＢＰ吸油量はＪＩＳ  Ｋ６２２１に記載の方法に準拠し測定される。
【００１９】
さらに、シリカとしてはアミン類や有機高分子などで表面処理しポリマーとの親和性を改善した表面処理シリカなどを用いてもよい。
【００２０】
上記シリカの配合量はゴム成分１００重量部に対して２０〜１２０重量部である。シリカの配合量が２０重量部未満ではシリカ配合による補強性、低発熱性などの作用が発揮されず本発明の目的が達せられず、１２０重量部を超えると本発明によりシリカの分散性を向上したとしてもゴムのムーニー粘度や硬度が上昇し加工性が悪化し、また耐摩耗性も低下傾向を示し好ましくない。
【００２１】
次に、本発明ゴム組成物の必須成分である（Ａ）〜（Ｃ）成分について述べる。
【００２２】
（Ａ）成分は、下記一般式（１）で表される特定の有機シラン化合物である。
【００２３】
Ｒ１ｍ（Ｒ２Ｏ）ｎＳｉ  ・・・（１）
（式（１）中、ｍ、ｎは整数で、ｍ＋ｎ＝４である。Ｒ１は炭素数５〜２０のアルキル基、Ｒ２は炭素数１〜３のアルキル基である。）
【００２４】
式（１）において、Ｒ１は炭素数が５〜２０のアルキル基であり、飽和もしくは不飽和のアルキル基で、直鎖状でも分岐状であってもよい。
【００２５】
このようなアルキル基としては、例えば、ペンチル、イソペンチル、２級ペンチル、ネオペンチル、ターシャリペンチル、ヘキシル、２級ヘキシル、ヘプチル、２級ヘプチル、オクチル、２−エチルヘキシル、２級オクチル、ノニル、２級ノニル、デシル、２級デシル、ウンデシル、２級ウンデシル、ドデシル、２級ドデシル、トリデシル、イソトリデシル、２級トリデシル、テトラデシル、２級テトラデシル、ペンタデシル、ヘキサデシル、２級ヘキサデシル、ヘプタデシル、オクタデシル、ノナデシル、エイコシル、ステアリル、イコシル、ドコシル、テトラコシル、トリアコンチル、２−ブチルオクチル、２−ブチルデシル、２−ヘキシルオクチル、２−ヘキシルデシル、２−オクチルデシル、２−ヘキシルドデシル、２−オクチルドデシル基等が挙げられる。
【００２６】
これらのアルキル基の中でも炭素数が６以上が好ましく、８以上の直鎖構造であるものがより好ましい。また、Ｒ１は上記に記載のアルキル基を２種類以上含んでいてもよい。
【００２７】
炭素数が５未満ではＲ１とポリマーとの反応性が不十分でありシランカップリング剤との併用効果が発現されずシリカとポリマーとの結合が不足し分散性が向上しない。また、炭素数が２０を超えるとゴム特性への影響、特にゴム硬度の大きな低下が予想され、転がり抵抗性や操縦安定性に影響するおそれがある。すなわち、式（１）で示される有機シラン化合物は、Ｒ１が長鎖構造のアルキル基からなり、その長鎖はより長い直鎖状であることが好ましい。
【００２８】
一般式（１）中のＲ２は、炭素数１〜３のアルキル基であり、すなわちメチル、エチル、プロピル基である。このＲ２は酸素原子と結合してアルコキシル基を形成し、すなわちＲ２Ｏはメトキシ、エトキシ、プロポキシ基のいずれかであるが、メトキシあるいはエトキシ基が好ましい。
【００２９】
また、一般式（１）のｍ，ｎは整数で、ｍ＋ｎ＝４である。
【００３０】
従って、一般式（１）で表される本発明にかかる有機シラン化合物としては、ｎ＝３の場合、ヘキシルトリメトキシシラン、ヘキシルトリエトキシシラン、デシルトリメトキシシラン、デシルトリエトキシシラン、オクタデシルトリメトキシシラン、オクタデシルトリエトキシシラン、ヘキサデシルメトキシシラン、ヘキサデシルエトキシシラン等が挙げられる。
【００３１】
ｎ＝２の場合の有機シラン化合物としては、ジプロピルジメトキシシラン、ジプロピルジエトキシシラン、ジプロピルジプロポキシシラン、ジブチルジメトキシシラン、ジブチルジエトキシシラン、ジブチルジプロポキシシラン、ジオクチルジメトキシシラン、ジオクチルジエトキシシラン等が挙げられる。
【００３２】
ｎ＝１の場合の有機シラン化合物としては、トリプロピルメトキシシラン、トリプロピルエトキシシラン、トリプロピルプロポキシシラン、トリブチルメトキシシラン、トリブチルエトキシシラン、トリブチルプロポキシシラン等が挙げられる。
【００３３】
上記有機シラン化合物の配合量は、ゴム成分１００重量部に対して０．５〜１０重量部である。配合量が、０．５重量部未満では、シリカとポリマーとの相互作用が不十分でアイス性能が向上せず、１０重量部を超えると体積効果によりゴム自体が軟化し、耐摩耗性を悪化させる原因となる。
【００３４】
これらの有機シラン化合物は、そのアルコキシル部分がシリカのシラノール基と作用してシリカ表面を疎水化するとともに、ポリマーとの親和性及び立体効果の高い長鎖アルキル基を持つことで、さらにシランカップリング剤を併用することによりシリカとポリマーとの結合力を高めて、シリカの分散性を従来のシランカップリング剤のみを用いた場合より改善しシリカ配合の特長を活かしたゴム特性を与えることができ、同時に分散性の向上によりゴム混合時や加工時の作業性を改善することができる。
【００３５】
また、有機シラン化合物はゴム硬度を上げる作用があり、加工助剤使用によるゴム硬度やモジュラスの低下を補うことができる。
【００３６】
（Ｂ）成分は、高級脂肪酸金属塩であり、一般に「ＲＣＯＯＭ」で表すことができる。Ｒは炭素数が６以上、好ましくは１１以上の高級脂肪酸であり、Ｍはアルカリ金属又はアルカリ土類金属である。
【００３７】
高級脂肪酸としては、オレイン酸、パルミチン酸、ステアリン酸、ラウリン酸、リノール酸、アビエチン酸、エルカ酸、ミリスチン酸、アラキン酸、リグノセリン酸などが挙げられ、これらの１種または２種以上を混合して用いることができる。なお、脂肪酸としては、飽和脂肪酸でも不飽和脂肪酸でもよいが、飽和脂肪酸を主成分とした方が好ましい。
【００３８】
また、アルカリ金属としては、リチウム、カリウム、ナトリウムが、アルカリ土類金属としては、バリウム、カルシウム、マグネシウム、アルミニウム、鉄、亜鉛が挙げられ、これらの中でも亜鉛塩が好ましい。
【００３９】
これらの高級脂肪酸金属塩は、ポリマーとシリカの間で潤滑剤的な作用を奏して両者の間に物理的な相溶性を付与しシリカ配合のゴム粘度を低下させると考えられる。
【００４０】
上記高級脂肪酸金属塩の使用量は、ゴム成分１００重量部に対して０．２〜６重量部であり、０．２重量部未満ではシリカ配合の粘度を低下させることが困難であり、６重量部を超えるとゴム硬度が維持できず転がり抵抗性や耐摩耗性などのゴム特性が低下する。
【００４１】
これらの高級脂肪酸金属塩は、市販品として、高級脂肪酸亜鉛塩を含むＲｈｅｉｎ  Ｃｈｅｍｉｅ社製の「アクチプラスト」シリーズを使用することができ、中でもアクチプラストＰＰ、アクチプラストＧＴが好ましい。
【００４２】
また、加工助剤としては、上記高級脂肪酸金属塩に加えて、素練促進剤、オイル、ワックスなどの軟化剤、可塑剤を用いてもよい。
【００４３】
（Ｃ）成分のシランカップリング剤としては、ゴム用のシランカップリング剤であれば特に制限無く使用することができるが、分子中にスルフィド結合を有する化合物からなるシランカップリング剤が好ましい。これらのシランカップリング剤は２種類以上を用いてもよい。
【００４４】
上記スルフィド結合を有するシランカップリング剤としては、下記一般式（２）、及び一般式（３）で表される化合物が好ましい例として挙げられる。
【００４５】
（ＣａＨ２ａ＋１Ｏ）３−Ｓｉ−（ＣＨ２）ｂ−Ｓｃ−（ＣＨ２）ｂ−Ｓｉ−（ＣａＨ２ａ＋１Ｏ）３  ・・・（２）
式（２）中、ａは１〜３の整数、ｂは１〜４の整数である。ｃはスルフィド部の硫黄数を表し、平均値は１．５〜３．５である。
【００４６】
（ＣｘＨ２ｘ＋１Ｏ）３Ｓｉ−（ＣＨ２）ｙ−Ｓ−ＣＯ−ＣｚＨ２ｚ＋１  ・・・（３）
式（３）中、ｘは１〜３の整数、ｙは１〜５の整数、ｚは５〜９の整数である。
【００４７】
上記式（２）で表されるシランカップリング剤は、スルフィド部の平均硫黄数が１．５未満であるとシランカップリング剤とポリマーとの反応性が劣る傾向があり、３．５を超えると、加工中などにゲル化を促進するおそれがある。
【００４８】
このようなシランカップリング剤としては、例えば、ビス（３−トリエトキシシリルプロピル）ポリスルフィド、ビス（２−トリエトキシシリルエチル）ポリスルフィド、ビス（４−トリエトキシシリルプチル）ポリスルフィド、ビス（３−トリメトキシシリルプロピル）ポリスルフィド、ビス（２−トリメトキシシリルエチル）ポリスルフィドなどが挙げられる。中でも、ビス（３−トリエトキシシリルプロピル）テトラスルフィドやビス（３−トリエトキシシリルプロピル）ジスルフィドが好ましく、市販品としては、デグサ社の「Ｓｉ−６９」、「Ｓｉ−７５」などを使用することができる。
【００４９】
また、上記式（３）で表されるシランカップリング剤は保護化メルカプトシランである。かかる保護化メルカプトシランは、特表２００１−５０５２２５号公報に記載の方法に準拠して製造することができる。このようなシランカップリング剤としては、式（３）において、ｘ＝２、ｙ＝３、ｚ＝７である、ＧＥシリコーンズ社の「ＮＸＴ」が市販品として挙げられる。
【００５０】
かかるシランカップリング剤の配合量は前記シリカ重量に対して２〜２０重量％が好ましく、より好ましくは２〜１５重量％の範囲で使用される。シランカップリング剤の配合量が２重量％未満ではシランカップリング剤自体のカップリング効果が充分でなく、かつ有機シラン化合物との相互作用も不十分となり、２０重量％を超えると、体積効果によりゴム組成物自体が軟化し、グリップ性能、補強性、耐摩耗性を低下させる原因となる。
【００５１】
また、本発明のゴム組成物においては、補強性充填剤として上記シリカと併用してカーボンブラックを用いてもよい。カーボンブラックを配合することで、補強性や耐摩耗性を向上し、シリカによる混合時の発熱（スコーチ）の問題や加工性の低下を抑えることができる。
【００５２】
カーボンブラックとしては、ゴム組成物の低温性能、耐摩耗性やゴムの補強性などの観点から、窒素吸着比表面積（Ｎ２ ＳＡ）が７０ｍ２ ／ｇ以上、ＤＢＰ吸油量が１０５ｍｌ／１００ｇ以上であるものが好ましく、さらにはＮ２ ＳＡが８０〜２００ｍ２ ／ｇ、ＤＢＰ吸油量が１１０〜１５０ｍｌ／１００ｇであるものが一層好ましく、これらの値が低くなるとゴム強度やモジュラスが低下し、逆にＮ２ ＳＡが高くなると耐摩耗性が低下し好ましくない。具体的にはＳＡＦ，ＩＳＡＦ，ＨＡＦ級のカーボンブラックが例示され、その配合量としてはゴム成分１００重量部に対してシリカとの合計量で２０〜１２０重量部の範囲で使用される。
【００５３】
本発明のゴム組成物には、上記ゴム成分とシリカ及び（Ａ）〜（Ｃ）の必須成分の他に、ゴム工業において通常に用いられる硫黄などの加硫剤、加硫促進剤、プロセスオイル、老化防止剤、亜鉛華、ステアリン酸、加硫助剤などの各種配合剤を、本発明の効果を損なわない範囲で必要に応じ適宜配合し用いることができる。
【００５４】
本発明のゴム組成物は、原料ゴムと上記成分に各種配合剤を配合しバンバリーミキサー、ロール、ニーダーなどの各種混練機を使用して常法に従い作製することができ、空気入りタイヤのトレッド、サイドウォールなどに、また防振ゴムなどの車両用部品、免震ゴム、コンベヤベルト、建築用部材などの各種ゴム製品に使用できる。特に、空気入りタイヤのトレッドに好適である。
【実施例】
【００５５】
以下に実施例を用いて本発明を説明するが、本発明はこれらの実施例によってなんら限定されるものではない。
【００５６】
有機シラン化合物としては、下記４種類の有機シラン化合物Ａ〜Ｄを用いた。
【００５７】
［有機シラン化合物］
・有機シラン化合物Ａ：ＣＨ３Ｓｉ（ＯＣＨ３）３ 「メチルトリメトキシシラン」
・有機シラン化合物Ｂ：Ｃ８Ｈ１７Ｓｉ（ＯＣ２Ｈ５）３ 「ｎ−オクチルトリエトキシシラン」
・有機シラン化合物Ｃ：Ｃ１０Ｈ２１Ｓｉ（ＯＣＨ３）３ 「ｎ−デシルトリメトキシシラン」
・有機シラン化合物Ｄ：（Ｃ８Ｈ１７Ｓｉ）２（ＯＣ２Ｈ５）２ 「ジ−ｎ−オクチルジエトキシシラン」
【００５８】
［ゴム組成物の調製］
容量２０リットルの密閉式バンバリーミキサーを使用し、下記表１に示す配合処方（重量部）に従い、各ゴム組成物を調製した。表１記載の各ゴム成分、及び配合成分（共通配合成分には配合量を付記）は以下の通りである。
【００５９】
［ゴム成分、配合成分］
・スチレンブタジエンゴム（ＳＢＲ）：旭化成（株）「ＴＵＦＤＥＮＥ３３３０」
・ブタジエンゴム（ＢＲ）：ＪＳＲ（株）「ＢＲ０１」
・シリカ：東ソーシリカ工業（株）「ニップシールＡＱ」
・シランカップリング剤Ａ：デグサ社「Ｓｉ−６９」
・シランカップリング剤Ｂ：ＧＥシリコーンズ社「ＮＸＴ」
・高級脂肪酸金属塩：Ｒｈｅｉｎ  Ｃｈｅｍｉｅ社「アクチプラストＰＰ」
【００６０】
［共通配合成分］
・亜鉛華：３重量部、三井金属鉱業（株）「亜鉛華１号」
・ワックス：１重量部、大内新興化学工業（株）「サンノック」
・老化防止剤６Ｃ：２重量部、大内新興化学工業（株）「ノクラック６Ｃ」
・硫黄：１．８重量部、細井化学工業（株）「ゴム用粉末硫黄１５０メッシュ」
・加硫促進剤ＣＺ：１．５重量部、大内新興化学工業（株）「ノクセラーＣＺ」
【００６１】
［評価］
得られた各ゴム配合組成物について加工性とゴム硬度を評価するとともに、各ゴム配合組成物を用いてキャップ／ベース構造のトレッドを有するタイヤのキャップトレッドに適用し、２０５／６５Ｒ１５  ９４Ｈの空気入りラジアルタイヤを定法に従い製造し、転がり抵抗性を評価した。各評価方法は次の通りである。結果を表１に示す。
【００６２】
［加工性］
ＪＩＳ  Ｋ６３００に準拠して、１００℃でゴム配合組成物のムーニー粘度（ＭＬ１＋４）を測定し、比較例１の値を１００とした指数で表示した。指数が小さいほど粘度が低く加工性が良好であることを示す。
【００６３】
［ゴム硬度］
ＪＩＳ  Ｋ６２５３  Ａ法に準拠して、１６０℃×２０分加硫サンプルのスプリング硬さ（測定温度２３℃）を測定し、比較例１の値を１００とした指数で表示した。
【００６４】
［転がり抵抗性］
使用リムを１５×６．５ＪＪとしてタイヤを装着し、空気圧２３０ｋＰａ、荷重４５０ｋｇｆとして、転がり抵抗測定用の１軸ドラム試験機にて２３℃で８０ｋｍ／ｈで走行させたときの転がり抵抗を測定した。比較例１の値を１００とした指数で表示した。指数が小さいほど、転がり抵抗が小さく、従って燃費性に優れることを示す。
【００６５】
【表１】
2007284482.tif 000002
【００６６】
表１の結果に示されるように、本発明にかかる長鎖構造を有する有機シラン化合物Ｂ〜Ｄ、高級脂肪酸金属塩、及びシランカップリング剤を含む実施例１〜４は、ムーニー粘度を適度にして加工性を向上しながらゴム硬度を維持し、かつ転がり抵抗を低減することができる。しかしながら、有機シラン化合物を含まない比較例１、長鎖構造を持たない有機シラン化合物Ａを含む比較例２では、ゴム硬度の低下が大きく、また加工性の向上も実施例に及ばない。一方、高級脂肪酸金属塩を多く配合した比較例４ではムーニー粘度の低下が甚だしくゴム硬度や転がり抵抗に悪影響し、また有機シラン化合物の含有量が１５重量部に増量した比較例５はムーニー粘度が低下が大きく十分なゴム硬度が得られない。
【産業上の利用可能性】
【００６７】
本発明のゴム組成物は、タイヤを始めとして、防振ゴム、ベルトなど各種用途のゴム製品に適用することができる。特に、空気入りタイヤのトレッドに好適である。